(57)【要約】【課題】成形性及び成形品物性に優れる再生発泡性スチレン系樹脂粒子、その製造方法及び再生発泡スチレン系樹脂成形品を提供する。【解決手段】使用済みの発泡スチレン系樹脂成形品から得られる再生スチレン系樹脂に、アクリロニトリル−スチレン共重合体を配合して再生スチレン系樹脂核を得、前記再生スチレン系樹脂核に、スチレン系単量体を加え重合し、さらに、発泡剤を含浸させる再生発泡性スチレン系樹脂粒子の製造方法。【選択図】無し【特許請求の範囲】
【請求項１】
使用済みの発泡スチレン系樹脂成形品から得られる再生スチレン系樹脂に、アクリロニトリル−スチレン共重合体を配合して再生スチレン系樹脂核を得、
前記再生スチレン系樹脂核に、スチレン系単量体を加え重合し、さらに、発泡剤を含浸させる再生発泡性スチレン系樹脂粒子の製造方法。
【請求項２】
前記アクリロニトリル−スチレン共重合体の重量平均分子量が７万〜４０万である請求項１記載の再生発泡性スチレン系樹脂粒子の製造方法。
【請求項３】
前記再生スチレン系樹脂核に、アクリロニトリル−スチレン共重合体が１重量％〜３０重量％含まれる請求項１又は２記載の再生発泡性スチレン系樹脂粒子の製造方法。
【請求項４】
前記再生スチレン系樹脂核の、再生発泡性スチレン系樹脂粒子に対する比率が、３０重量％〜７０重量％である請求項１〜３のいずれか記載の再生発泡性スチレン系樹脂粒子の製造方法。
【請求項５】
請求項１〜４のいずれか記載の製造方法により得られる再生発泡性スチレン系樹脂粒子。
【請求項６】
請求項５記載の再生発泡性スチレン系樹脂粒子を発泡成形させて得られる再生発泡スチレン系樹脂成形品。
【発明の詳細な説明】
【技術分野】
【０００１】
本発明は、使用済み発泡スチレン（ポリスチレン）系樹脂成形品から得られる再生スチレン系樹脂核を用いた再生発泡性スチレン系樹脂粒子、及びその製造方法、並びにこの再生発泡性スチレン系樹脂粒子から製造する再生発泡スチレン系樹脂成形品に関する。
【背景技術】
【０００２】
従来、発泡スチレン系樹脂成形品は、一度使用した後、焼却処分するか、又は熱収縮してポリスチレンとして回収し再利用している。しかしながら、再利用の比率は不十分であり、今後再利用率を上げていくことが社会的課題である。
【０００３】
発泡スチレン系樹脂成形品を収縮塊として回収する技術は、既に完成されており、日本国内での発泡スチレン系樹脂成形品流通量の約３０％が熱収縮塊等として回収されている。収縮塊は、主に射出成形による雑貨品、押出成形による建材等の用途に利用されている。このように、現在、発泡スチレン系樹脂成形品の再生利用法は限定されたものであり、その用途の拡大が急がれている。
【０００４】
一方、リサイクルという定義からは、発泡性スチレン系樹脂を発泡成形し、最終的に発泡スチレン系樹脂成形品として使用するのであるから、使用済みスチレン系樹脂は、ポリスチレンとして他の用途に利用するのではなく、発泡性スチレン系樹脂として再利用することが望ましい。しかしながら、現在のところ、発泡スチレン系樹脂成形品から回収されたスチレン系樹脂を発泡性スチレン系樹脂として工業的に再生している例は少ない。
【０００５】
再生発泡性スチレン系樹脂の製造方法としては、使用済み発泡スチレン系樹脂成形品の加熱減容品を粉砕して得られる再生スチレン系樹脂粒子を分散媒に分散させ、発泡剤を含浸する方法が提案されている（特許文献１，２）。
この方法では再生スチレン系樹脂に含有するセルロース等の異物の影響で再生発泡性スチレン系樹脂粒子中の含水量が増加し、発泡体としたときにセル径が大きくなり、成形性や成形品物性が低下する問題があった。
【０００６】
また、使用済み発泡スチレン系樹脂成形品の加熱減容品を粉砕して得られる再生スチレン系樹脂粒子を分散させた分散液にスチレン系単量体を添加し、引き続き、重合及び発泡剤を含浸する方法が提案されている（特許文献３，４）。
この方法は再生スチレン系樹脂粒子と新規材を複合化するため再生スチレン系樹脂中の異物含有量が少なくなり、その分、発泡体とした時のセル径への影響も小さくできる特徴がある。しかし、この方法においてもセル径を安定化させるには不十分であった。
【０００７】
【特許文献１】特開平５−３１０９８８号公報
【特許文献２】特開平５−３２０４０６号公報
【特許文献３】特開２００２−２８４９１６号公報
【特許文献４】特開２００３−０６４２１１号公報
【発明の開示】
【発明が解決しようとする課題】
【０００８】
本発明の目的は、成形性及び成形品物性に優れる再生発泡性スチレン系樹脂粒子、その製造方法及び再生発泡スチレン系樹脂成形品を提供することである。
【課題を解決するための手段】
【０００９】
本発明によれば、以下の再生発泡性スチレン系樹脂粒子、その製造方法及び再生発泡スチレン系樹脂成形品が提供される。
１．使用済みの発泡スチレン系樹脂成形品から得られる再生スチレン系樹脂に、アクリロニトリル−スチレン共重合体を配合して再生スチレン系樹脂核を得、
前記再生スチレン系樹脂核に、スチレン系単量体を加え重合し、さらに、発泡剤を含浸させる再生発泡性スチレン系樹脂粒子の製造方法。
２．前記アクリロニトリル−スチレン共重合体の重量平均分子量が７万〜４０万である１記載の再生発泡性スチレン系樹脂粒子の製造方法。
３．前記再生スチレン系樹脂核に、アクリロニトリル−スチレン共重合体が１重量％〜３０重量％含まれる１又は２記載の再生発泡性スチレン系樹脂粒子の製造方法。
４．前記再生スチレン系樹脂核の、再生発泡性スチレン系樹脂粒子に対する比率が、３０重量％〜７０重量％である１〜３のいずれか記載の再生発泡性スチレン系樹脂粒子の製造方法。
５．上記１〜４のいずれか記載の製造方法により得られる再生発泡性スチレン系樹脂粒子。
６．上記５記載の再生発泡性スチレン系樹脂粒子を発泡成形させて得られる再生発泡スチレン系樹脂成形品。
【発明の効果】
【００１０】
本発明によれば、成形性及び成形品物性に優れる再生発泡性スチレン系樹脂粒子、その製造方法及び再生発泡スチレン系樹脂成形品を提供できる。
【発明を実施するための最良の形態】
【００１１】
本発明の再生発泡性スチレン系樹脂粒子は、使用済みの発泡スチロールを減容して得られる再生スチレン系樹脂に、アクリロニトリル−スチレン共重合体を配合して得られる再生スチレン系樹脂核を用いて、シード重合して得られる。
【００１２】
本発明に用いるアクリロニトリル−スチレン共重合体は、重量平均分子量が７万〜４０万であることが好ましく、１２万〜２５万がより好ましい。重量平均分子量が７万未満では十分な気泡調整効果が得らない恐れがあり、また、４０万を超えると成形品物性が低下する恐れがある。
【００１３】
アクリロニトリル−スチレン共重合体の再生スチレン系樹脂核に対する配合量は１重量％〜３０重量％が好ましく５重量％〜２０重量％がより好ましい。１重量％未満では十分なセル調整効果が得らない恐れがあり、３０重量％を超えると成形品物性が低下する恐れがある。
【００１４】
使用済みの発泡スチロールは、通常、見掛け比重が０．０１５ｇ／ｍｌ〜０．０３ｇ／ｍｌである。これを減容する。減容方法としては、熱収縮、圧縮による収縮又は溶融等が挙げられる。
【００１５】
再生スチレン系樹脂核は、例えば、使用済みの発泡スチレン系樹脂成形品を減容して得られる再生スチレン系樹脂に、アクリロニトリル−スチレン共重合体を配合し、さらに粉砕することで作製できる。
アクリロニトリル−スチレン共重合体は、再生スチレン系樹脂と溶融混合、溶融押出等することにより配合できる。
【００１６】
また、さらに、この粉砕物を押出成形してペレット化したもの、このペレットをさらに粉砕したものを核として使用してもよい。押出成形することで比重調整でき、さらに押出機に設けられたスクリーンにより異物を除去できる。
【００１７】
再生スチレン系樹脂核に、オレイン酸アミド、ステアリン酸アミド等の脂肪酸モノアミド、メチレンビスステアリン酸アミド、エチレンビスステアリン酸アミド等の脂肪酸ビスアミド、タルク等の無機物を気泡調整剤として配合できる。例えば、溶融押出又は押出成形の際に、気泡調整剤を混練する。この場合、予め粉砕物と気泡調整剤を混合させた後、溶融押出又は押出成形する。粉砕物と気泡調整剤の混合は、従来既知の手段で行うことができ、例えば、リボンブレンダー、Ｖブレンダー、ヘンシェルミキサー、レディゲーミキサー等の混合機で予め混合する方法、定量供給機を備えた押出機を用い、原料投入口に気泡調整剤を添加する方法がある。
【００１８】
スチレン系樹脂の収縮物又は溶融物等の減容物は、比重調整を目的に熱溶融することが好ましい。この工程で、再生スチレン系樹脂核の比重を、好ましくは０．６ｇ／ｍｌ以上に、より好ましくは０．８ｇ／ｍｌ以上に、特に好ましくは０．８〜１．０ｇ／ｍｌに調整する。比重が０．６ｇ／ｍｌ未満では、樹脂核の分散が不安定であるため、重合工程中に過大粒子が発生し歩留まりが低下する傾向がある。スチレン系樹脂の熱溶融は、押出機、熱ロール等の従来既知の手段を使用できる。
【００１９】
スチレン系樹脂の熱溶融は、得られた樹脂にひずみが残留しない、又はひずみが小さい状態で冷却固化することすることが好ましい。樹脂粒子にひずみが残っていると、重合工程や発泡剤含浸工程でひずみが緩和され、延伸方向に収縮し、得られた再生発泡性スチレン系樹脂粒子は球形とならず扁平状となる恐れがある。
熱溶融工程で樹脂にひずみが残っていても、樹脂の軟化点以上の温度で一定時間養生することでひずみを緩和させることができる。
【００２０】
粉砕機としては、プラスチック用のものが使用できるが、ポリスチレンを目的とした０．３〜３ｍｍの範囲に粉砕可能なものであれば、必ずしも粉砕機に制限されるものではない。
粉砕によって得られた目的以外の大きさの再生スチレン系樹脂核は、ふるい分けされ、再度、押出機等による溶融工程に供することができる。
【００２１】
再生スチレン系樹脂粒核の平均径は、０．２〜３ｍｍが好ましく、０．４〜１．７ｍｍがより好ましい。再生スチレン系樹脂粒子の大きさが３ｍｍを越えると製品形状が球形になりにくい傾向があり、０．２ｍｍ未満では重合を行った後でも粒子径が小さすぎ、再生発泡性スチレン系樹脂粒子としたときの需要が少ない。
なお、平均径は、ＪＩＳ−Ｚ−８８０／試験用ふるいにより測定することができる。
【００２２】
再生スチレン系樹脂核の重量平均分子量は、１２万〜２５万が好ましい。重量平均分子量が大きすぎると球状化しにくい傾向があり、小さすぎると成形品強度が低下する傾向がある。
【００２３】
本発明の再生発泡性スチレン系樹脂粒子は、上記の再生スチレン系樹脂核に、スチレン系単量体を加えて重合し、さらに、発泡剤を含浸させて得られる。
【００２４】
核である再生スチレン系樹脂粒子の比率は、好ましくは３０重量％〜７０重量％、より好ましくは３０重量％〜５０重量％である。再生スチレン系樹脂粒子の比率が３０重量％未満では重合過程で粒子同士が合一し易く、７０重量％を越えると十分な強度が得られない恐れがある。
【００２５】
具体的な製造方法としては、例えば、まず、再生スチレン系樹脂核を水性媒体中に懸濁する。水性媒体中への分散は、通常、攪拌翼を備えた装置を用いて行い、その条件等に制限はない。また、分散剤と共に分散することが好ましい。
【００２６】
本発明に用いる分散剤は、懸濁重合に用いられるものであれば特に制限はない。例えば、ポリビニルアルコール、ポリビニルピロリドン、メチルセルロース等の有機系分散剤、リン酸マグネシウム、リン酸三カルシウム等の難溶性無機塩が挙げられる。さらに界面活性剤も用いることができる。この界面活性剤としては、オレイン酸ナトリウム、ドデシルベンゼンスルホン酸ナトリウム、その他懸濁重合で一般的に使用されるアニオン系界面活性剤、ノニオン系界面活性剤のいずれでも使用できる。これらの分散剤の中では、スチレン系単量体の油滴の安定性から、有機系分散剤を使用することが好ましい。
【００２７】
次に、好ましくは、上記懸濁液に、予め重合開始剤を溶解したスチレン系単量体を加え、核となる再生スチレン系樹脂粒子に含浸させ、引き続きスチレン系単量体を加えて重合を行う。
【００２８】
本発明で使用するスチレン系単量体は、スチレン、及びα−メチルスチレン、ビニルトルエン等のスチレン誘導体の１種又は２種以上、又はこれらと、メチルメタクリレート、エチルメタクリレート等のメタクリル酸エステル、対応するアクリル酸エステル、アクリロニトリル、メタクリロニトリル等のシアン化ビニル、塩化ビニル等その他の重合可能な単量体との組み合わせ等である。また、ジビニルベンゼン、ジアリルフタレート等の架橋剤を使用しても差し支えない。
【００２９】
重合開始剤として、有機過酸化物等を例示できる。有機過酸化物は、１０時間半減分解温度が５０〜１００℃である従来公知のものを使用できる。例えば、ラウロイルパーオキサイド、ベンゾイルパーオキサイド、ｔ―ブチルパーオキシベンゾエート、ｔ―ブチルパーオキシイソプロピルカーボネイト等がある。有機過酸化物は、重合性単量体に対して０．００１重量％〜０．５重量％使用されるのが好ましい。有機過酸化物を１又は２以上用いることができる。
【００３０】
重合開始剤は溶剤に溶解して加え、核となる再生スチレン系樹脂粒子に含浸させてもよい。溶剤としては、エチルベンゼン、トルエン等の芳香族炭化水素、ヘプタン、オクタン等の脂肪族炭化水素等が用いられ、これらを用いる場合は、通常、スチレン系単量体に対して３重量％以下で使用する。
【００３１】
重合開始剤の使用量は、重合開始剤の種類により異なるが、一般的に単量体に対して０．１〜０．５重量％の範囲が好ましい。また、重合開始剤は、スチレン系単量体又は溶剤に溶解して添加する。この溶剤としては、エチルベンゼン、トルエン等の芳香族炭化水素、ヘプタン、オクタン等の脂肪族炭化水素等が用いられ、これらを用いる場合は、通常、スチレン系単量体に対して３重量％以下で使用する。
【００３２】
さらに、本発明では、オレイン酸アミド、ステアリン酸アミド等の脂肪酸モノアミド、メチレンビスステアリン酸アミド、エチレンビスステアリン酸アミド等の脂肪酸ビスアミド等を気泡調整剤として、スチレン系単量体又は前記溶剤に溶解して用いてもよい。
【００３３】
全体の分子量は、重合開始剤の濃度を調整するか、連鎖移動剤を併用するか、又はこれら両方により調整できる。連鎖移動剤としては、オクチルメルカプタン、ドデシルメルカプタン、α−メチルスチレンダイマー等の従来公知のものが使用できる。
【００３４】
水性媒体中に分散した再生スチレン系樹脂核に、スチレン系単量体を含浸させる方法としては、スチレン系単量体を単独で添加する方法と、水性媒体中にスチレン単量体、分散剤等を添加し微細に分散させた分散液として添加する方法がある。また、これらの方法を組み合わせてもよい。
スチレン系単量体、分散剤等を水性媒体に添加し微細に分散する方法は、通常、撹拌翼を備えた装置を用いて行なわれる。その条件等に制限はないが、より微細に分散する方法としては、ホモミキサーを用いるのが好ましい。このときスチレン系単量体を分散した分散液の油滴径が、核の粒子径以下になるまで分散するのが好ましい。油滴径が核の粒子径よりも大きい状態で水性媒体中に添加されると、スチレン系単量体を分散した分散液の油滴に複数の樹脂粒子が取り込まれ、樹脂粒子の粘着、可塑化、合一が起こり、過大粒子が発生しやすいためである。
【００３５】
スチレン系単量体の添加は、分割して行っても連続的に行ってもよい。また、添加速度は、重合装置の容量、形状、重合温度等によって異なり適宜選択される。また、重合温度は、６０〜１０５℃の範囲が好ましい。
【００３６】
尚、重合後期（重合率６０％以上）に酸素濃度を７体積％以下とすることにより、表面部分の重量平均分子量が高く、発泡性と強度に優れた粒子を得ることができる。好ましくは、酸素濃度を１体積％以下とする。また、重合開始から酸素濃度を低くしてもよい。
【００３７】
発泡剤の含浸は、重合中又は重合後に発泡剤を容器内に圧入し、通常再生スチレン系樹脂粒子の軟化点以上の温度に上げ、樹脂粒子中に含浸させる。発泡剤としては、樹脂粒子を溶かさないか、又は僅かに膨潤させるものが好ましく、具体的にはプロパン、ノルマルブタン、イソブタン、ノルマルペンタン、イソペンタン、ノルマルヘキサン等の脂肪族炭化水素、シクロヘキサン、シクロペンタン等の脂環式炭化水素が用いられる。これらの発泡剤は、通常再生スチレン系樹脂粒子に対して３〜１５重量％使用される。
【００３８】
再生発泡性スチレン系樹脂粒子は、発泡剤の含浸が完了した後、重合系内より排出し、必要に応じて、脱水乾燥した後、表面被覆剤を被覆することができる。かかる被覆剤は、従来公知である発泡性スチレン系樹脂粒子に用いられるものが適用できる。例えば、ジンクステアレート、ステアリン酸トリグリセライド、ステアリン酸モノグリセライド、ひまし硬化油、牛脂硬化油、シリコーン類、静電気防止剤等である。
【００３９】
本発明の再生発泡成形品は、再生発泡性スチレン系樹脂粒子を発泡成形して製造する。
一般には、再生発泡性スチレン系樹脂粒子を、スチーム等により加熱して所定の嵩密度まで予備発泡し、熟成工程を経た発泡ビーズを成形金型に充填し再度スチーム等で加熱発泡成形して、発泡成形品を製造する。
【００４０】
本発明の成形品は外観に優れ、強度が高く、食品容器、梱包材、緩衝材等に好適に使用できる。
【実施例】
【００４１】
次に実施例により、本発明をさらに詳細に説明する。
実施例１
［再生スチレン系樹脂核の製造］
発泡スチレン系樹脂成形品（日立化成工業（株）製ハイビーズＳＳＢ−ＴＸ−７より得られた成形品）を２２０℃の熱風で収縮させ、見かけ比重０．８ｇ／ｍｌ、大きさ５００ｍｍ×４００ｍｍ×１００ｍｍ及び重さ約１６ｋｇの収縮物を得た。この収縮物を１０ｍｍのスクリーンをとりつけた粉砕機（ＺＡ−５６０型粉砕機、株式会社ホーライ商品名）で粗粉砕した。このとき得られた粗粉砕物の最大長さは、約１０ｍｍ、嵩比重０．６５であった。ついで、ヘンシェルミキサー（三井三池化工製、ＦＭ１０Ｂ）にこの粗粉砕物１８００ｇ及び平均粒子径が１０μｍのタルク（林化成製、ミクロホワイト＃５０００）１８ｇ及びエチレンビスステアリルアミド１．８ｇを入れ、２０００ｒｐｍで２分間混合した。
【００４２】
次いで、このタルク及びエチレンビスステアリルアミドで被覆された粗粉砕物１８００ｇとアクリロニトリル−スチレン共重合体（デンカ製、ＡＳ−ＸＧＳ、重量平均分子量１２．７万）２００ｇをベント付き３０ｍｍ押出機（Ｔ型ダイス、シート幅３００ｍｍ、シート肉圧１ｍｍ）を用いて押出速度とほぼ同じ速度でシートを引きながら溶融押出した。
さらに、押出方向に対し水平に、１ｍｍ間隔、深さ０．５ｍｍのスリットをロールで設け、冷却固化後、切断機で約１０〜１５ｃｍに切断した。引き続き、得られたシート状スチレン系樹脂の切断片を、２ｍｍのスクリーンをとりつけた粉砕機（ＶＭ−１６型粉砕機、株式会社オリエント商品名）で細粉砕した。細粉砕物を、０．６〜１．２ｍｍの範囲に篩で分級し平均径が０．８４ｍｍの再生スチレン系樹脂核（粒子）とした。
この再生スチレン系樹脂核の重量平均分子量は１６．８万、比重は０．９１であった。
【００４３】
尚、重量平均分子量は以下の条件で測定した。
測定装置：（株）日立製作所製
カラム：日立化成工業（株）製ＧＬ−Ｒ４００Ｍ（直径１０．７×３００ｍｍ）２本
カラム温度：室温
溶離液：ＴＨＦ
流量：２．０ｍｌ／分
検出器：ＵＶ  ２２０ｎｍ、
注入量：１００μＬ
標準ポリスチレン検量線を用いて換算。
【００４４】
［再生発泡性スチレン系樹脂粒子の製造］
５リットルの耐圧撹拌容器に脱イオン水１９００ｇ、上記方法で得られた再生スチレン系樹脂粒子（核）１１００ｇ、リン酸三カルシウム１２．０ｇ、ドデシルベンゼンスルホン酸ナトリウム０．０９ｇを仕込んだ。次いで耐圧攪拌容器内を窒素パージし、酸素濃度を０．５〜１体積％とした。その後攪拌しながら７５℃に昇温した。
次いで、単量体分散容器に脱イオン水４００ｇとポリビニルアルコール１．３ｇを入れ混合し、これにｔ−ブチルパーオキサイド０．２ｇ、ベンゾイルパーオキサイド２．９ｇを溶解したスチレン単量体２００ｇを加え、ホモミキサー（特殊機化工業製）を用いて５８００ｒｐｍで１２０秒撹拌してスチレン単量体を微細（単量体油滴の平均径１０〜１００μｍ）に分散させた。このスチレン単量体分散液を容器内に３０分かけて添加し、その後６０分保温した。
【００４５】
その後、５時間かけて等速度で９０℃まで昇温しながら、スチレン単量体９００ｇを連続的に５時間かけて等速度（３．０ｇ／分）で添加した。この際、耐圧攪拌容器内を窒素パージし酸素濃度を０．５〜１体積％に保った。このときの重合率は９０％であった。
次いで、リン酸三カルシウム２．２ｇ、ドデシルベンゼンスルホン酸ナトリウム０．０５ｇを添加した後、１１５℃に昇温して２時間保温した。ついで、１００℃まで冷却し、発泡剤としてペンタン（ｉ／ｎ比＝２／８、重量比以下同じ）１５０ｇを２回に分けて圧入して１０時間保持して発泡剤の含浸を行った。
室温まで冷却後、発泡剤が含浸された再生発泡性スチレン系樹脂粒子を取り出し、脱水乾燥した。次いでこの樹脂粒子を目開き０．６ｍｍ〜１．７ｍｍの篩で分級し、得られた樹脂粒子に対しステアリン酸亜鉛０．１重量％、硬化ひまし油０．１重量％を加え表面被覆し再生発泡性スチレン系樹脂粒子を得た。
【００４６】
得られた再生発泡性スチレン系樹脂粒子を、５０ｍｌ／ｇに予備発泡し、約１８時間熟成後、ダイセン工業製発泡スチレン系樹脂成型機ＶＳ−３００を用い、成形圧力０．０８ＭＰａで成形し、成形品を得た。
【００４７】
実施例２
［再生スチレン系樹脂核の製造］
実施例１において、タルク及びエチレンビスステアリルアミドで被覆された粗粉砕物１６００ｇとアクリロニトリル−スチレン共重合体（デンカ製、ＡＳ−ＸＧＳ）４００ｇとした以外は実施例１と同様の方法で再生スチレン系樹脂核を得た。
この再生スチレン系樹脂核の重量平均分子量は１４．９万、比重は０．９１であった。
【００４８】
［再生発泡性スチレン系樹脂粒子の製造］
上記方法で得られた再生スチレン系樹脂核を用いて実施例１と同様の方法で再生発泡性スチレン系樹脂粒子及びその成形品を得た。
【００４９】
比較例１
［再生スチレン系樹脂核の製造］
実施例１においてアクリロニトリル−スチレン共重合体（デンカ製、ＡＳ−ＸＧＳ）を使用しない以外は実施例１と同様の方法で再生スチレン系樹脂核を得た。
この再生スチレン系樹脂核の重量平均分子量は１６．７万、比重は０．９１であった。
【００５０】
［再生発泡性スチレン系樹脂粒子の製造］
上記方法で得られた再生スチレン系樹脂核を用いて実施例１と同様の方法で再生発泡性スチレン系樹脂粒子及びその成形品を得た。
【００５１】
実施例１〜２及び比較例１で得た再生発泡性スチレン系樹脂粒子の評価結果を表１に示す。表１における特性評価の方法は以下の通りであった。
【００５２】
（１）表面平滑率
成形品の表面に印刷用インクをローラーで薄く塗り、この表面部分を画像処理装置にかけ、全面積に対する黒色部分の面積を求め、表面平滑率とした。
【００５３】
（２）曲げ強度
密度０．０２ｇ／ｌの発泡成形体について、ＪＩＳ−Ａ−９５１１に準じた方法で曲げ強度を測定した。
【００５４】
（３）セル径
発泡倍率５０ｍｌ／ｇの発泡粒子の中央部分を剃刀でスライスし、スライス面のセル径を拡大鏡で測定した。
【００５５】
【表１】
2008285537.tif 000002
表１に示すように、実施例では、セル径が微細で外観、強度に優れた再生発泡成形品が得られた。
【産業上の利用可能性】
【００５６】
本発明の再生発泡性スチレン系樹脂粒子及び再生発泡スチレン系成形品は食品容器、梱包材、緩衝材等に好適に使用できる。